(57)【特許請求の範囲】
【請求項１】
ＲＥ−Ｂａ−Ｃｕ−Ｏ系酸化物超電導体を利用した電流リードであって、該酸化物超電導体のａｂ軸方向の７７Ｋでの臨界電流密度が１００００Ａ／ｃｍ2以上で、かつ、該酸化物超電導体のａｂ軸方向の７７Ｋでの熱伝導率が１０Ｗ／ｍ・Ｋ以下であることを特徴とする酸化物超電導体電流リード。
【請求項２】
前記酸化物超電導体と電極端子との境界部が、繊維強化プラスチックカバーで固定されていることを特徴とする請求項１に記載の酸化物超電導体電流リード。
【請求項３】
前記固定が、ボルトによる締結と樹脂による接着であることを特徴とする請求項２に記載の酸化物超電導体電流リード。
【請求項４】
前記酸化物超電導体の構成成分であるＲＥが、希土類元素から選ばれる１種又は２種以上であることを特徴とする請求項１〜３のいずれか１項に記載の酸化物超電導体電流リード。
【請求項５】
前記酸化物超電導体の構成成分であるＲＥが、Ｌａ、Ｎｄ、Ｓｍ、Ｅｕ、Ｇｄ、Ｄｙ、Ｈｏ、Ｅｒ、Ｔｍ、Ｙｂ、Ｌｕから選ばれる１種又は２種以上であることを特徴とする請求項１〜３のいずれか１項に記載の酸化物超電導体電流リード。
【請求項６】
前記酸化物超電導体の構成成分であるＲＥが、Ｅｕ、Ｇｄ、Ｄｙ、Ｈｏ、Ｅｒ、Ｔｍ、Ｙｂ、Ｌｕから選ばれる１種又は２種以上であることを特徴とする請求項１〜３のいずれか１項に記載の酸化物超電導体電流リード。
【請求項７】
前記酸化物超電導体の構成成分であるＲＥが、Ｅｕ、Ｇｄ、Ｄｙ、Ｈｏ、Ｅｒから選ばれる１種又は２種以上であることを特徴とする請求項１〜３のいずれか１項に記載の酸化物超電導体電流リード。
【請求項８】
前記酸化物超電導体の構成成分であるＲＥが、Ｄｙであることを特徴とする請求項１〜３のいずれか１項に記載の酸化物超電導体電流リード。
【請求項９】
前記酸化物超電導体が、単結晶状のＲＥＢａ2Ｃｕ3Ｏx相中にＲＥ2ＢａＣｕＯ5相が微細分散した酸化物超電導体であることを特徴とする請求項１〜８のいずれか１項に記載の酸化物超電導体電流リード。
【請求項１０】
前記酸化物超電導体の表面に金属皮膜層を設けてなることを特徴とする請求項１〜９のいずれか１項に記載の酸化物超電導体電流リード。
【請求項１１】
前記金属皮膜層が銀又は銀合金であることを特徴とする請求項１０に記載の酸化物超電導体電流リード。
【請求項１２】
前記金属皮膜層の厚さが０．１μｍ以上で、金属皮膜層を含む酸化物超電導体のａｂ軸方向の７７Ｋでの熱伝導率が１０Ｗ／ｍ・Ｋ以下であることを特徴とする請求項１０又は１１に記載の酸化物超電導体電流リード。
【発明の詳細な説明】
【技術分野】
【０００１】
本発明は、電流リードに関する。
【背景技術】
【０００２】
酸化物超電導体は、大電流を通電できるので、電流リードや限流器、永久電流スイッチ等の様々な通電素子としての利用が提案されている。酸化物超電導体には、主に、Ｂｉ−Ｓｒ−Ｃａ−Ｃｕ−Ｏ系（Ｂｉ系）とＹ−Ｂａ−Ｃｕ−Ｏ系（Ｙ系）があり、Ｙ系酸化物超電導体は、Ｂｉ系酸化物超電導体に比べて磁場中での臨界電流密度特性が高い。
【０００３】
非特許文献１に、酸化物超電導体の熱伝導率に関して、「７７Ｋの温度では銅は４８０Ｗ／ｍ・Ｋ程度であるが、ＹＢａ2Ｃｕ3Ｏ7では２０Ｗ／ｍ・Ｋ程度、またＢｉ2Ｓｒ2ＣａＣｕ2Ｏ8では４Ｗ／ｍ・Ｋ程度である」と記載されているように、酸化物超電導体は、銅のような従来の通電素子材料に比べて熱伝導率が非常に小さいことが知られており、酸化物超電導体通電素子は冷凍機だけで冷却される場合も多く、液体Ｈｅ等の冷媒の取り扱う煩雑さから解放された。
【０００４】
冷凍機の冷凍能力に関しては、非特許文献１に、「１９９２〜１９９５年頃に４Ｋで０．５Ｗの冷凍能力が信頼性よく得られる状況へと到達し、汎用４Ｋ−ＧＭ冷凍機の大発展の時期となった」と記載されているように、４Ｋでの汎用型冷凍機の冷凍能力の目安としては０．５Ｗ程度である。
【０００５】
さらに、非特許文献１に、「このようにＹ系とＢｉ系の２種類の高温超電導電流リードが実現されてきたが、作製プロセスの容易なＢｉ2Ｓｒ2Ｃａ2Ｃｕ3Ｏ10電流リードが広く普及している」と記載されているように、Ｙ系酸化物超電導体通電素子は実用化の点で遅れている。
【０００６】
また、Ｙ系酸化物超電導体においては、特許文献１に、「Ｙの位置は他のＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕからなる群から選ばれた１種以上の元素で置換してもよく」と記載されているように、Ｙサイトを他の希土類元素で置換しても、同程度の超電導特性を有することが知られている。
【０００７】
しかし、Ｙ又は希土類元素の内、通電素子としてどの元素がより適した成分であるかについては、何ら記載はないし、さらに、置換元素間の熱伝導率がどのような傾向にあるかについても、何ら記載はない。
【０００８】
【特許文献１】特開平８−１７６２１号公報
【非特許文献１】低温工学会誌、３４巻、５号、１９９９年、１７９〜１８７頁
【発明の開示】
【発明が解決しようとする課題】
【０００９】
上述したように、Ｙ系酸化物超電導体を利用した通電素子は、磁場中での臨界電流密度特性が高いという優れた潜在能力があるにも係わらず、Ｂｉ系酸化物超電導体通電素子に比べて実用化が遅れているという問題があった。
【００１０】
その原因として、非特許文献１は、作製プロセスの困難性を挙げているが、作製プロセスの点よりも、Ｙ系酸化物超電導体を利用した通電素子の侵入熱が、汎用４Ｋ−ＧＭ冷凍機の冷凍能力に見合っていないことが重要な原因であると考えられる。
【００１１】
Ｙ系酸化物超電導体は、臨界電流密度が高いので大電流用としての用途が期待されているが、大電流になると断面積を大きくしなければならず、その結果、通電素子の侵入熱も増大する。
【００１２】
侵入熱が増大しても冷凍機による冷却は可能だが、その場合、冷凍機がかなり大型になるため、費用も大幅に増大し採算性がなくなる。Ｙ系酸化物超電導体を広く普及させるためには、汎用型冷凍機で冷却できるようにすることが必要である。
【００１３】
そこで、本発明は、上記の問題を解決し、磁場中動作が可能で、侵入熱が小さい酸化物超電導体電流リードを提供することを目的とする。
【課題を解決するための手段】
【００１４】
本発明による酸化物超電導体電流リードは、次のとおりである。
【００１５】
（１）ＲＥ−Ｂａ−Ｃｕ−Ｏ系酸化物超電導体を利用した電流リードであって、該酸化物超電導体のａｂ軸方向の７７Ｋでの臨界電流密度が１００００Ａ／ｃｍ2以上で、かつ、該酸化物超電導体のａｂ軸方向の７７Ｋでの熱伝導率が１０Ｗ／ｍ・Ｋ以下であることを特徴とする酸化物超電導体電流リード。
（２）前記酸化物超電導体と電極端子との境界部が繊維強化プラスチックカバーで固定されていることを特徴とする（１）に記載の酸化物超電導体電流リード。
（３）前記固定が、ボルトによる締結と樹脂による接着であることを特徴とする（２）に記載の酸化物超電導体電流リード。
【００１６】
（４）前記酸化物超電導体の構成成分であるＲＥが、希土類元素から選ばれる１種又は２種以上であることを特徴とする前記（１）〜（３）のいずれかに記載の酸化物超電導体電流リード。
【００１７】
（５）前記酸化物超電導体の構成成分であるＲＥが、Ｌａ、Ｎｄ、Ｓｍ、Ｅｕ、Ｇｄ、Ｄｙ、Ｈｏ、Ｅｒ、Ｔｍ、Ｙｂ、Ｌｕから選ばれる１種又は２種以上であることを特徴とする前記（１）〜（３）のいずれかに記載の酸化物超電導体電流リード。
【００１８】
（６）前記酸化物超電導体の構成成分であるＲＥが、Ｅｕ、Ｇｄ、Ｄｙ、Ｈｏ、Ｅｒ、Ｔｍ、Ｙｂ、Ｌｕから選ばれる１種又は２種以上であることを特徴とする前記（１）〜（３）のいずれかに記載の酸化物超電導体電流リード。
【００１９】
（７）前記酸化物超電導体の構成成分であるＲＥが、Ｅｕ、Ｇｄ、Ｄｙ、Ｈｏ、Ｅｒ、から選ばれる１種又は２種以上であることを特徴とする前記（１）〜（３）のいずれかに記載の酸化物超電導体電流リード。
【００２０】
（８）前記酸化物超電導体の構成成分であるＲＥが、Ｄｙであることを特徴とする前記（１）〜（３）のいずれかに記載の酸化物超電導体電流リード。
【００２１】
（９）前記酸化物超電導体が、単結晶状のＲＥＢａ2Ｃｕ3ＯX相中にＲＥ2ＢａＣｕＯ5相が微細分散した酸化物超電導体であることを特徴とする前記（１）〜（８）のいずれかに記載の酸化物超電導体電流リード。
【００２２】
（１０）前記酸化物超電導体の表面に金属皮膜層を設けてなることを特徴とする前記（１）〜（９）のいずれかに記載の酸化物超電導体電流リード。
【００２３】
（１１）前記金属皮膜層が銀又は銀合金であることを特徴とする前記（１０）に記載の酸化物超電導体電流リード。
【００２４】
（１２）前記金属皮膜層の厚さが０．１μｍ以上で、金属皮膜層を含む酸化物超電導体のａｂ軸方向の７７Ｋでの熱伝導率が１０Ｗ／ｍ・Ｋ以下であることを特徴とする前記（１０）又は（１１）に記載の酸化物超電導体電流リード。
【発明の効果】
【００２６】
本発明の酸化物超電導体電流リードによれば、磁場中動作が可能で、侵入熱が小さい酸化物超電導体電流リードを提供できる。
【発明を実施するための最良の形態】
【００２７】
以下に、本発明の実施の形態について、図に沿って説明する。図１は、本発明における酸化物超電導体電流リードの構造を示す断面図である。図１で、酸化物超電導体１は、ＲＥ−Ｂａ−Ｃｕ−Ｏ系酸化物超電導体で、そのａｂ軸方向の７７Ｋでの熱伝導率が１０Ｗ／ｍ・Ｋ以下の酸化物超電導体である。
【００２８】
さらに、酸化物超電導体１は溶融法で作製したもので、単結晶状のＲＥＢａ2Ｃｕ3Ｏx相中にＲＥ2ＢａＣｕＯ5相が微細分散した酸化物超電導体であり、そのａｂ軸方向の７７Ｋでの臨界電流密度が１００００Ａ／ｃｍ2以上のものである。
【００２９】
酸化物超電導体１の両端には、外部端子と接続し易くするための銅製の電極端子２を有している。酸化物超電導体１と電極端子２は、半田により電気的に接続されている。
【００３０】
酸化物超電導体１の表面には、電極端子２との接続部だけでなく、表面全面に、金属皮膜として銀皮膜３が被覆されている。酸化物超電導体と電極端子との間には、冷却時に熱膨張率の差に起因した熱応力が作用するので、酸化物超電導体１と電極端子２との境界部を補強するために、繊維強化プラスチック（ＦＲＰ）カバー４を設けてある。ＦＲＰカバー４は、ボルト５による締結と樹脂による接着で固定されている。
【００３１】
本発明の酸化物超電導体電流リードによれば、臨界電流密度が１００００Ａ／ｃｍ2以上のＲＥ−Ｂａ−Ｃｕ−Ｏ系酸化物超電導体であるので、磁場中でも大電流通電可能である。また、熱伝導率が１０Ｗ／ｍ・Ｋ以下と低いので、汎用型冷凍機で冷却可能なレベルにまで侵入熱を容易に低減できる。
【００３２】
したがって、本発明により、磁場中動作が可能で、侵入熱が小さい酸化物超電導体電流リードを提供できる。
【００３３】
ＲＥ−Ｂａ−Ｃｕ−Ｏ系酸化物超電導体において、ＲＥサイトをＹや希土類元素で置換しても、同じような超電導特性を示すことは知られていたが、熱伝導率を低くするのに最適な元素を探索するという着想がなく、侵入熱の低減は、試料を長尺化することが一般的であった。
【００３４】
さらに、ＲＥ−Ｂａ−Ｃｕ−Ｏ系酸化物超電導体では、置換元素により溶融温度（結晶成長開始温度）が異なり、それぞれの元素に合わせて結晶成長時の温度パターンを精密に制御しなければならず、臨界電流密度特性と熱伝導率に関しては、系統的な比較検討は行われていなかった。
【００３５】
本発明者らが調べたところ、結晶成長時の温度制御パターンを最適化していないと、内部にクラックやピン止め点に寄与しない不純物相が通常よりも多量に存在するために、また、試料が多結晶化し易いために、熱伝導率が低い場合には臨界電流密度も臨界電流も低くなるが、結晶成長時の温度制御パターンを最適化すると、臨界電流密度を１００００Ａ／ｃｍ2以上、熱伝導率を１０Ｗ／ｍ・Ｋ以下とすることが可能であることが分かった。
【００３６】
さらに、従来、置換元素間の熱伝導率の系統的な比較検討が行われなかった別の理由として、ＲＥ−Ｂａ−Ｃｕ−Ｏ系酸化物超電導体では、割れやすいという問題を解決するために、一般に銀を１０〜２０質量％程度添加するが、銀が熱の良導体であるために、添加量により試料の熱伝導率が大幅に変化することから、単純な比較ができなかったことが考えられる。
【００３７】
本発明では、熱伝導率を低くするために、ＲＥ−Ｂａ−Ｃｕ−Ｏ系酸化物超電導体でも銀を添加しないか、添加しても添加量を低く抑えることが好ましいが、酸化物超電導体と電極端子との境界部を補強するための繊維強化プラスチック（ＦＲＰ）カバーが酸化物超電導体を補強する構造にもなっており、銀を無添加あるいは銀添加量を低減しても、電流リードとしても機械的強度を十分に確保できる。
【００３８】
本発明者らは、後述の実施例に示したように、電流リードに最適な成分を調べるために、ＲＥ−Ｂａ−Ｃｕ−Ｏ系酸化物超電導体において、ＲＥサイトをＹ又は希土類元素で置換した試料を銀添加なしの条件で作製し、熱伝導率の比較検討を鋭意行った。
【００３９】
その結果、ＲＥサイトをＹとした試料に比べて、ＲＥサイトを希土類元素にした試料では、熱伝導率が大幅に低下し、１０Ｗ／ｍ・Ｋ以下になることを見出した。
【００４０】
ただし、Ｃｅ、Ｐｒ、Ｔｂに関しては、超電導性が得られなかった。したがって、酸化物超電導体電流リードには、Ｙ−Ｂａ−Ｃｕ−Ｏ酸化物超電導体ではなく、ＲＥサイトが、Ｌａ、Ｎｄ、Ｓｍ、Ｅｕ、Ｇｄ、Ｄｙ、Ｈｏ、Ｅｒ、Ｔｍ、Ｙｂ、Ｌｕから選ばれる１種又は２種以上であるＲＥ−Ｂａ−Ｃｕ−Ｏ系酸化物超電導体が好ましい。
【００４１】
希土類元素の中でも、原子番号の小さいＬａ、Ｎｄ、Ｓｍは、他の元素に比べて溶融温度（結晶成長開始温度）が比較的高く、種結晶との温度差が小さいため、製作時の温度制御が難しく、さらに、結晶成長した試料の機械的強度も他の置換元素よりも低く、割れやすい傾向にあり、１００００Ａ／ｃｍ2以上の臨界電流密度と１０Ｗ／ｍ・Ｋ以下の熱伝導率を両立させ難いので、それ以外の元素、即ち、Ｅｕ、Ｇｄ、Ｄｙ、Ｈｏ、Ｅｒ、Ｔｍ、Ｙｂ、Ｌｕがより好ましい。
【００４２】
また、希土類元素の中で、原子番号の大きいＴｍ、Ｙｂ、Ｌｕは、他の元素に比べて溶融温度（結晶成長開始温度）が比較的低く、試料作製時間が長く、生産性が低いので、それ以外の元素、即ち、Ｅｕ、Ｇｄ、Ｄｙ、Ｈｏ、Ｅｒがより好ましい。
【００４３】
製作時の温度制御と生産性の両方の点では、希土類元素の中央ほどよく、Ｄｙが最も好ましい。
【００４４】
図１では、酸化物超電導体１の表面全体に銀皮膜３を設けている。本発明者らは、後述の実施例に示すように、金属皮膜の効果を調べるために、ＲＥ−Ｂａ−Ｃｕ−Ｏ系酸化物超電導体において、ＲＥサイトをＹ又は希土類元素で置換した試料で、銀皮膜のあるものとないものを銀添加なしの条件で作製し、臨界電流の比較検討を鋭意行った。
【００４５】
その結果、ＲＥサイトをＹとした試料に比べて、ＲＥサイトを希土類元素にした試料では、銀皮膜を設けることによる臨界電流改善の効果が大きいことを見出した。従って、本発明の酸化物超電導体電流リードには、酸化物超電導体の表面に金属皮膜を設けた方が好ましい。
【００４６】
電流リードを作製するために、酸化物超電導体を加工して所定の形状にするが、精密加工でも加工工程において、酸化物超電導体の表面に０．１〜１μｍ程度の表面疵が生じており、その表面疵から超電導状態が破れ始めることが多いと考えられる。
【００４７】
酸化物超電導体の表面に金属皮膜を設けることは、酸化物超電導体の表面疵を埋める働きと共に、超電導状態が破れ始めた際に、そこで生じるジュール発熱を速やかに周辺部に分散させるという熱的安定性を向上させる働きがある。したがって、金属皮膜としては、熱伝導率の高い銀や銀合金が好ましい。
【００４８】
金属皮膜の厚さとしては、その厚さが酸化物超電導体の表面疵よりも小さいと表面疵を埋める効果や熱的安定性の効果が小さいので、金属皮膜の厚さは０．１μｍ以上あることが好ましい。
【００４９】
逆に、金属皮膜の厚さを厚くする方は、熱的安定性の観点からは特に問題はないが、金属皮膜層を含む酸化物超電導体の熱伝導率が１０Ｗ／ｍ・Ｋよりも大きくなると、従来のＹ−Ｂａ−Ｃｕ−Ｏ酸化物超電導体を使用したのと差異が小さくなる。
【００５０】
酸化物超電導体の熱的安定性を改善し、かつ通電素子としての侵入熱の増大を抑制するためには、金属皮膜の厚さとしては１〜２μｍが好ましい。
【００５１】
ＲＥ−Ｂａ−Ｃｕ−Ｏ系酸化物超電導体では、銀を１０〜２０質量％程度添加することが一般に行われるが、銀皮膜の厚さが１μｍでは、銀の含有量としては０．１％程度に相当し、非常に少ない銀の含有量で良好な熱的安定性の通電素子を作製できる。
【００５２】
また、ＲＥ−Ｂａ−Ｃｕ−Ｏ系酸化物超電導体の中で、単結晶状のＲＥＢａ2Ｃｕ3Ｏx相（ＲＥはＹ又は希土類元素から選ばれる１種又は２種以上）中に、ＲＥ2ＢａＣｕＯ5相が微細分散した酸化物超電導体が、磁場中での臨界電流密度が高いので好ましい。ここで、単結晶状と言うのは、完璧な単結晶ではなく、小傾角粒界等の実用に差し支えない欠陥を有するものを包含する意味である。
【００５３】
また、侵入熱を抑制する機能が最も求められるのは、電流リードであり、本発明の酸化物超電導体電流リードの好ましい応用分野である。
【実施例】
【００５４】
（実施例１）
ＲＥ−Ｂａ−Ｃｕ−Ｏ系酸化物超電導体において、ＲＥサイトが、それぞれ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕからなる試料を作製した。試料作製手順は、以下のとおりである。
【００５５】
原料粉であるＲＥ2Ｏ3、ＢａＯ2、ＣｕＯを、ＲＥＢａ2Ｃｕ3Ｏx相（１２３相）とＲＥ2ＢａＣｕＯ5相（２１１相）が０．７５：０．２５のモル比になるように秤量し、さらに、０．５質量％の白金粉末を加えたものを十分に混錬し、１１２３Ｋで仮焼した。仮焼粉を粉砕、混錬し、一軸加圧成形及び静水圧加圧により成形体を作製した。
【００５６】
この成形体を電気炉に入れ、一旦、１２７３Ｋ以上に加熱することで半溶融状態にした後、種結晶を置き、１２７３Ｋ付近を徐冷することで結晶成長させ、直径４６ｍｍ、厚さ２０ｍｍの円板形状の酸化物超電導体を作製した。
【００５７】
この円板形状試料から、２．５ｍｍ×２ｍｍ×１ｍｍと３ｍｍ×３ｍｍ×１５ｍｍの試料片を乾式で切出し、酸素気流中で、６７３Ｋで酸素付加熱処理を行った。
【００５８】
まず、試料サイズ２．５ｍｍ×２ｍｍ×１ｍｍの試料に対して、磁化率法で臨界電流密度を測定した。ＲＥサイトがＣｅ、Ｐｒ、Ｔｂの試料については超電導性を示さなかったが、他の元素の試料については、７７Ｋ、１Ｔの条件で１００００Ａ／ｃｍ2以上の臨界電流密度であった。
【００５９】
次に、超電導性を示す元素を含む試料サイズ３ｍｍ×３ｍｍ×１５ｍｍの試料に対して、定常熱流法で熱伝導率を測定した。図２に、ＲＥを各元素で置換したＲＥ−Ｂａ−Ｃｕ−Ｏ系酸化物超電導体の７７Ｋでの熱伝導率に関する測定結果を示す。なお、Ｙ、Ｎｄ、Ｓｍ、Ｇｄ、Ｄｙ、Ｈｏ、Ｅｒについては、複数の試料を測定した。
【００６０】
図２から、ＲＥサイトがＹである場合と、ＲＥサイトが希土類元素である場合とでは、熱伝導率が大幅に異なることが分かる。ＲＥサイトがＹである場合は、熱伝導率が１０Ｗ／ｍ・Ｋよりも大きいが、ＲＥサイトが希土類元素である場合では、熱伝導率が１０Ｗ／ｍ・Ｋ以下になることが分かる。
【００６１】
さらに、試料毎にばらつきがあるものの、希土類元素でも原子番号が大きくなるにつれて、熱伝導率が小さくなる傾向にあることが分かる。
【００６２】
ＲＥ−Ｂａ−Ｃｕ−Ｏ系酸化物超電導体において、特に、ＲＥサイトを希土類元素で置換した系では、機械的強度改善のために試料中に銀を１０〜２０質量％程度添加することが多く、見かけ上の熱伝導率がかさ上げされていたので、系統的なデータが得られていなかった。
【００６３】
しかし、本実験により、ＲＥサイトをＬａ、Ｎｄ、Ｓｍ、Ｅｕ、Ｇｄ、Ｄｙ、Ｈｏ、Ｅｒ、Ｔｍ、Ｙｂ、Ｌｕから選ばれる１種又は２種以上にすることで、ＲＥ−Ｂａ−Ｃｕ−Ｏ系酸化物超電導体を利用した通電素子において、侵入熱を低減できることを確認できた。
【００６４】
（実施例２）
断面積４ｍｍ×４ｍｍ、長さ６０ｍｍの単結晶状のＤｙＢａ2Ｃｕ3Ｏx相中に３０モル％のＤｙ2ＢａＣｕＯ5相が微細分散した酸化物超電導体の両端に、無酸素銅製の電極端子を半田付けにて電気的に接合し、厚さ４ｍｍのＧＦＲＰ製カバーをエポキシ系樹脂であるスタイキャスト２８５０ＦＴ（日本エイブルスティック株式会社製）を用いて、酸化物超電導体と電極端子の接合部を密着被覆することで、図１に示すような酸化物超電導体電流リードを製作した。
【００６５】
ＧＦＲＰ製カバーは、上下方向２分割したものを、スタイキャスト２８５０ＦＴで接着固定し、さらに、ステンレス製のボルトで機械的にも固定した。
【００６６】
この電流リードの臨界電流を測定したところ、液体窒素浸漬状態（７７Ｋ）で０．５Ｔの磁場下で３２００Ａであった。さらに、この通電素子の片端を液体Ｈｅに浸漬させた状態で蒸発ガス流量を測定したところ、温度条件７７Ｋ〜４Ｋ間で、伝導による侵入熱は０．２Ｗであった。
【００６７】
酸化物超電導体電流リードは一般に１対で用いられるが、この場合、１対の侵入熱は０．４Ｗとなり、輻射熱等の酸化物超電導体電流リード以外の侵入熱を０．１Ｗ程度と見積もっても、１０００Ａ超の大電流容量に対しても、汎用型４Ｋ−ＧＭ冷凍機の冷凍能力０．５Ｗで冷却可能なレベルである。
【００６８】
比較のため、同じサイズの単結晶状のＹＢａ2Ｃｕ3Ｏx相中に３０モル％のＹ2ＢａＣｕＯ5相が微細分散した酸化物超電導体を用いて、図１に示すような構造の酸化物超電導体電流リードを製作し、同様の実験を行った。
【００６９】
液体窒素浸漬状態（７７Ｋ）で０．５Ｔの磁場下での臨界電流は３１００Ａで、ほぼ同程度であったが、温度条件７７Ｋ〜４Ｋ間で伝導による侵入熱は０．３Ｗであった。侵入熱を比較すると、ＲＥサイト元素をＹからＤｙに変更することで、３分の２程度と大幅に低減した。
【００７０】
実施例１の熱伝導率の結果から推測すると、２分の１程度に低減することが予想されるが、ＧＦＲＰカバーからの侵入熱もあるために、３分の２程度になったと考えられる。
【００７１】
本実験により、本発明の酸化物超電導体電流リードでは、通電特性は変わらずに、熱侵入特性を大幅に低減できることが確認できた。
【００７２】
（実施例３）
ＲＥ＝Ｇｄ、Ｄｙ、Ｈｏ、Ｙについて、断面積３ｍｍ×２ｍｍ、長さ４０ｍｍの単結晶状のＲＥＢａ2Ｃｕ3Ｏx相中に２５モル％のＲＥ2ＢａＣｕＯ5相が微細分散した酸化物超電導体の両端に、無酸素銅製の電極端子を半田付けにて電気的に接合し、厚さ２ｍｍのＧＦＲＰ製カバーをエポキシ系樹脂であるスタイキャスト２８５０ＦＴ（日本エイブルスティック株式会社製）を用いて、酸化物超電導体と電極端子の接合部を密着被覆することで、図１に示すような酸化物超電導体電流リードを製作した。
【００７３】
ＧＦＲＰ製カバーは、上下方向２分割したものを、スタイキャスト２８５０ＦＴで接着固定し、さらに、ステンレス製のボルトで機械的にも固定した。
【００７４】
各ＲＥ元素に対して、厚さ１μｍ程度の銀皮膜ありの電流リードと金属皮膜なしの電流リードを５本ずつ作製し、通電素子を液体窒素中に浸漬させ臨界電流を測定した。その結果を、表１に示す。
【００７５】
本実験により、本発明の酸化物超電導体電流リードでは、酸化物超電導体の表面に金属皮膜を設けることにより臨界電流が大きく改善することが確認できた。
【００７６】
【表１】
0004612311.tif 000002
【産業上の利用可能性】
【００７７】
前述したように、本発明の酸化物超電導体電流リードによれば、磁場中動作が可能で、侵入熱が小さい酸化物超電導体電流リードを提供できる。したがって、本発明は、工業上顕著な効果を奏し、産業上の利用可能性の大きいものである。
【図面の簡単な説明】
【００７８】
【図１】本発明の酸化物超電導体電流リードの一実施態様を示す図である。
【図２】ＲＥ−Ｂａ−Ｃｕ−Ｏ系酸化物超電導体のＲＥサイト元素と熱伝導率との関係を示す図である。
【符号の説明】
【００７９】
１…酸化物超電導体
２…電極端子
３…銀被覆
４…繊維強化プラスチック（ＦＲＰ）カバー
５…ボルト
【図１】
0004612311.tif 000003
【図２】
0004612311.tif 000004